(57)【要約】【課題】多孔質膜を免疫隔離膜として用いる免疫隔離デバイスにおいて、デバイス表面での線維化、細胞への酸素供給不足、及び細胞の偏りという従来の問題を解決することを目的とする。【解決手段】移植向けの免疫隔離デバイス１であって、免疫隔離膜１０と、免疫隔離膜１０の内側に物理的な封止もしくは生体適合性接着剤又はそれらの組合せによって密封された酸素供給機構２０及び３次元細胞支持体３０とを備え、免疫隔離膜１０は、外表面に親水層を備える多孔質膜であり、酸素供給機構２０は、３次元細胞支持体３０に支持される細胞４０に対し酸素透過膜２１を介して酸素を供給可能としたことを特徴とする。【選択図】図１
2019097442.tif 000002
【特許請求の範囲】
【請求項１】
移植向けの免疫隔離デバイスであって、
免疫隔離膜と、前記免疫隔離膜の内側に物理的な封止もしくは生体適合性接着剤又はそれらの組合せによって密封された酸素供給機構及び３次元細胞支持体とを備え、
前記免疫隔離膜は、外表面に親水層を備える多孔質膜であり、
前記酸素供給機構は、前記３次元細胞支持体に支持される細胞に対し酸素透過膜を介して酸素を供給可能である、免疫隔離デバイス。
【請求項２】
前記多孔質膜が、フッ素樹脂製の多孔質膜である請求項１に記載の免疫隔離デバイス。
【請求項３】
前記親水層が、多孔質膜の表面に物理的に吸着又は固定された親水性化合物を含む層である請求項２に記載の免疫隔離デバイス。
【請求項４】
前記親水層が、多孔質膜の表面に共有結合を介して導入された親水性化合物を含む層である請求項２に記載の免疫隔離デバイス。
【請求項５】
前記親水性化合物が、ポリオキシエチレンソルビタン脂肪酸エステル、コラーゲン、ゼラチン、セルロース、アガロース、アルギン酸、キトサン、親水化ナイロン、ポリビニルアルコール、ポリメタクリル酸、ポリエチレングリコール、ポリ（２−メトキシエチルアクリレート）及び２−メタクリロイルオキシエチルホスホリルコリンポリマー並びにそれらの誘導体からなる群より選択される１種以上である請求項３に記載の免疫隔離デバイス。
【請求項６】
前記親水性化合物が、ポリエチレングリコール、ポリ（２−メトキシエチルアクリレート）、２−メタクリロイルオキシエチルホスホリルコリンポリマー、ポリビニルアルコール、ポリメタクリル酸、ポリアクリル酸、アガロース、アルギン酸、ポリペプチド及び糖類並びにそれらの誘導体からなる群より選択される１種以上である請求項４に記載の免疫隔離デバイス。
【請求項７】
前記３次元細胞支持体が、ビーズ状、ファイバー状、メッシュ状、不織布状又はスポンジ状である請求項１に記載の免疫隔離デバイス。
【請求項８】
前記３次元細胞支持体が、セルロース、架橋アガロース、キトサン、架橋ゼラチン、ポリエチレン、ポリプロピレン、ポリスチレン、ポリカーボネート、ポリエステル、ポリスルホン、ポリ乳酸、シリコーン樹脂、ポリイソブチレン含有ゴム、スチレン−イソブチレンブロック共重合体、スチレン−イソブチレン−スチレンブロック共重合体、フッ素樹脂、ポリフッ化ビニリデン、シリカ、チタン及びポリエチレングリコールゲル並びにそれらの誘導体からなる群より選択される１種以上からなる請求項７に記載の免疫隔離デバイス。
【請求項９】
前記酸素透過膜が、ポリジメチルシロキサン又はその共重合体を含む請求項１に記載の免疫隔離デバイス。
【請求項１０】
前記生体適合性接着剤が、含フッ素接着剤、含ポリエチレングリコール接着剤、シアノアクリレート系接着剤、あるいは、ポリジメチルシロキサン、スチレン−イソブチレンブロック共重合体、スチレン−イソブチレン−スチレンブロック共重合体、ナイロン、ポリエチレンテレフタレート、ポリプロピレン及びポリカーボネート並びにそれらの誘導体からなる群より選択されるいずれか１種を含む接着剤である請求項１に記載の免疫隔離デバイス。
【請求項１１】
請求項１に記載の免疫隔離デバイスにおける３次元細胞支持体に細胞が導入され、免疫隔離膜の内側に、細胞が生存可能な溶液を含む細胞入り免疫隔離デバイス。
【請求項１２】
請求項１１に記載の細胞入り免疫隔離デバイスを、免疫隔離膜の内側に含む溶液とは別の溶液に浸漬する工程を含む、前記細胞入り免疫隔離デバイス内の溶液を交換する方法。
【請求項１３】
請求項１１に記載の細胞入り免疫隔離デバイスを非ヒト動物に移植する方法。
【発明の詳細な説明】
【技術分野】
【０００１】
本発明は、免疫隔離デバイスに関する。
【背景技術】
【０００２】
内分泌系の細胞やパラクライン効果を示す細胞の移植による再生医療では、免疫細胞による治療用細胞の攻撃の抑制や低い細胞定着率が課題となる。また、ｉＰＳ細胞由来の細胞を用いる場合はガン化リスクが課題となる。このような背景に対し、多孔質膜を免疫隔離膜として用いてカプセル化した細胞を移植する手法が開発されている（非特許文献１）。例えば、多孔質膜からなる袋状の免疫隔離デバイスに細胞懸濁液を導入する方法（特許文献１）が知られているが、デバイス表面が線維化し易く、また、細胞への酸素供給が困難であったり、細胞の分布が偏り易い等の課題がある。デバイス内に酸素を供給する手法として、体内での電気化学反応を用いる方法（特許文献２）が知られているが、移植するデバイス体積が大きくなる等の課題がある。さらに、デバイス内に酸素透過膜を介して気体状の酸素を供給する方法（特許文献３）や、酸素徐放性材料を酸素透過性材料内に含有させて酸素を供給する方法（特許文献４）が知られているが、他の課題の解決との両立は容易ではない。
【先行技術文献】
【非特許文献】
【０００３】
【非特許文献１】Rev. Diabet. Stud. 2014, 11, 84-101.
【特許文献】
【０００４】
【特許文献１】米国特許第８２７８１０６号明細書
【特許文献２】米国特許出願公開第２００３／００８７４２７号明細書
【特許文献３】米国特許第８７８４３８９号明細書
【特許文献４】米国特許出願公開第２０１２／０１１４７２９号明細書
【発明の概要】
【発明が解決しようとする課題】
【０００５】
そこで本発明は、多孔質膜を免疫隔離膜として用いる免疫隔離デバイスにおいて、デバイス表面での線維化、細胞への酸素供給不足、及び細胞の偏りという従来の問題を解決することを目的とする。
【課題を解決するための手段】
【０００６】
上記課題を解決するため、本発明は、移植向けの免疫隔離デバイスであって、免疫隔離膜と、前記免疫隔離膜の内側に物理的な封止もしくは生体適合性接着剤又はそれらの組合せによって密封された酸素供給機構及び３次元細胞支持体とを備え、前記免疫隔離膜は、外表面に親水層を備える多孔質膜であり、前記酸素供給機構は、前記３次元細胞支持体に支持される細胞に対し酸素透過膜を介して酸素を供給可能としたことを特徴とする。
【発明の効果】
【０００７】
本発明により、免疫隔離デバイスにおける、デバイス表面での線維化抑制、酸素供給による細胞生存率の向上、細胞の偏り抑制による細胞への酸素供給の均一化や細胞機能発現の均一化を図ることができる。なお、上記した以外の課題、構成及び効果は、以下の実施形態の説明により明らかにされる。
【図面の簡単な説明】
【０００８】
【図１】本発明の一実施形態に係る免疫隔離デバイスの模式図である。
【図２】免疫隔離膜の模式図である。
【図３】本発明の一実施形態における酸素供給機構の模式図である。
【図４】ビーズ状の３次元細胞支持体を用いた免疫隔離デバイスの製造過程を示す模式図である。
【図５】スポンジ状の３次元細胞支持体を用いた免疫隔離デバイスの製造過程を示す模式図である。
【図６】体積変化し得る酸素供給機構と３次元細胞支持体を併用することで得られる相乗効果を説明するための模式図である。
【図７】細胞入り免疫隔離デバイス内の溶液を交換する方法を示す模式図である。
【発明を実施するための形態】
【０００９】
以下、図面等を用いて、本発明の実施形態について説明する。以下の説明は本発明の具体的な実施形態を示すものであり、本発明がこれらの説明に限定されるものではなく、本明細書に開示される技術的思想の範囲内において当業者による様々な変更及び修正が可能である。また、本発明を説明するための全図において、同一の機能を有するものは、同一の符号を付け、その繰り返しの説明は省略する場合がある。
【００１０】
図１に示すように、本実施形態に係る免疫隔離デバイス１は、移植向けであり、免疫隔離膜１０と、免疫隔離膜１０の内側に密封された酸素供給機構２０及び３次元細胞支持体３０とを備える。
【００１１】
この免疫隔離デバイス１における３次元細胞支持体３０に対して細胞４０を導入し、免疫隔離膜１０の内側に、培地等の、細胞が生存可能な溶液Ｓを充填したもの（以下、「細胞入り免疫隔離デバイス」という）を、マウス、ラット、ウサギ、イヌ、ネコ、ブタ、ヤギ、ウシ、ウマ、サル等の非ヒト動物又はヒトに対して移植することができる。酸素供給機構２０は、酸素透過膜２１を介して、３次元細胞支持体３０に支持される細胞４０に対し酸素を供給可能とされている。
【００１２】
免疫隔離デバイス１において、免疫隔離膜１０は、移植細胞を移植先の免疫細胞から隔離する一方で、体液からの栄養・液性因子の取り込みや移植細胞の代謝物・液性因子の体液への流入を阻害しない必要がある。このような要求を満たすために、免疫細胞が通過できずに溶質が通過できる細孔径を有し、外表面に親水層を備える多孔質膜を免疫隔離膜１０として用いる。必ずしも均一の細孔径の細孔を備える必要はなく、目安程度であるが、望ましい細孔径は一般に０．２μｍ〜０．８μｍ程度である。
【００１３】
免疫隔離膜１０の素材としては、生体非吸収性で生体適合性が高い必要がある。生体適合性の低い素材を移植すると異物反応（foreign body response）により炎症、線維化が進行し、細胞移植による治療には望ましくない。適切な細孔構造を有し生体適合性が期待できる多孔質膜としては、多孔質ＰＴＦＥ（ｅＰＴＦＥ）やエレクトロスパンＰＴＦＥ等のフッ素樹脂製の多孔質膜が挙げられる。
【００１４】
しかし、ＰＴＦＥ等のフッ素樹脂は、短期的な生体適合性は高い一方で、長期的な生体適合性は必ずしも高くない。そこで、より生体適合性が高い親水性化合物でフッ素樹脂製の多孔質膜に親水層を形成することが好ましい。親水層を形成する方法としては、親水性化合物を共有結合を介さずに多孔質膜の表面に吸着又は固定させる物理的手段と、多孔質膜の表面に共有結合を介して親水性化合物を導入し、表面修飾を行う化学的手段とが挙げられる。このような親水層は、生体適合性の向上だけでなく、血管新生作用の増大等の作用を有していても構わない。
【００１５】
まず、物理的手段に関しては、図２の（ａ）に示すような、コーティングにより多孔質膜１１の表面に親水性化合物１２を固定させる方法や、図２の（ｃ）に示すような、ラミネート、親水性繊維が共存したエレクトロスピニング等により多孔質膜１１の表面に親水性化合物１２を含む層を積層させる方法等が考えられる。このようにして形成する親水層のための親水性化合物としては、Ｔｗｅｅｎ２０（商品名）、Ｔｗｅｅｎ８０（商品名）等のポリオキシエチレンソルビタン脂肪酸エステル、コラーゲン、ゼラチン、セルロース、アガロース、アルギン酸、キトサン、親水化ナイロン、ポリビニルアルコール、ポリメタクリル酸、ポリエチレングリコール（ＰＥＧ）、ポリ（２−メトキシエチルアクリレート（ＰＭＥＡ）及び２−メタクリロイルオキシエチルホスホリルコリンポリマー（ＰＭＰＣ）並びにそれらの誘導体からなる群より選択される１種以上が挙げられるが、これらに限定されるものではない。なお、誘導体としては、上記の各化合物をエステル化やアミド化等により修飾した化合物、構造の一部を加水分解やアミノリシス等により置換した化合物、あるいは上記の各化合物を成分として含む共重合体等が挙げられる。
【００１６】
一方、化学的手段に関して、フッ素樹脂は、その化学的な安定性から表面処理方法が非常に限られている。Ｎａ処理やＯ２プラズマ処理、スパッタリング処理等によってフッ素樹脂上に反応点を作り出す方法では、反応点の数が少なく表面修飾効率が低いこと、強度が低下する可能性があること、フッ素樹脂の表面が荒れてしまうため逆に炎症を誘発し易くなるリスクがあること等から適さない場合がある。これらに対し、低線量の電子線やγ線の処理によってフッ素樹脂上にラジカル反応点を作り出す方法は、表面修飾効率、強度、表面粗さの観点から好ましく用いられる。化学的手段による表面処理では、処理によってできた反応点に対し、親水性化合物（親水性モノマー等も含む）を作用させることで、図２の（ｂ）に示すように、親水性化合物１２が共有結合１３を介して導入された表面が得られる。また、１段階での反応に限らず、親水性表面のための前駆体を導入した後に親水性化合物に変換する手法や、開始剤を導入した後に別のモノマ−を作用させることでポリマーを導入する手法等が適用可能である。このようにして形成する親水層のための親水性化合物としては、ポリエチレングリコール（ＰＥＧ）、ポリ（２−メトキシエチルアクリレート）（ＰＭＥＡ）、２−メタクリロイルオキシエチルホスホリルコリンポリマー（ＰＭＰＣ）、ポリビニルアルコール、ポリメタクリル酸、ポリアクリル酸、アガロース、アルギン酸、ポリペプチド及び糖類並びにそれらの誘導体からなる群より選択される１種以上が挙げられるが、これらに限定されるものではない。なお、誘導体としては、上記の各化合物をエステル化やアミド化等により修飾した化合物、構造の一部を加水分解やアミノリシス等により置換した化合物、あるいは上記の各化合物を成分として含む共重合体等が挙げられる。
【００１７】
免疫隔離膜１０は、薄いほど物質拡散の観点から有利であるが、強度・信頼性が低下する場合がある。これを解決するために、免疫隔離膜１０をサポート材と併用しても良い。サポート材とは細孔径が大きく物質拡散を阻害しない一方で、強度が十分にあり免疫隔離膜１０の強度を増大する多孔質膜等である。例えば、細孔径が１０μｍ以上のＰＴＦＥ多孔質膜等がこれに該当する。
【００１８】
免疫隔離膜１０は、表面に薬物を吸着させておくことで、移植後に薬物を徐放させることが可能となる。抗酸化作用、抗炎症作用、血管新生作用等を持つ薬物の徐放が効果的である。
【００１９】
親水層のないＰＴＦＥ等のフッ素樹脂製の多孔質膜は、疎水性が非常に高いため空気中で細孔が空気に置換され易いが、親水層を備える場合は空気中でも細孔中に水が保持され易く移植前に細孔が閉塞するリスクを抑制する効果も期待できる。
【００２０】
本実施形態に係る免疫隔離デバイス１において、酸素供給機構２０は、細胞４０への長期的な酸素供給を担う。酸素供給機構２０は、細胞を導入した免疫隔離デバイス１を皮下のような血管が少なく酸素分圧が低い部位に移植する場合に特に必要となる。酸素供給機構２０は、酸素分圧が高い酸素源から酸素分圧の低い免疫隔離デバイス１内に酸素透過膜２１を介して酸素を拡散させることで細胞４０に酸素を供給する。
【００２１】
酸素供給機構２０が用いる酸素源は、気体状酸素、酸素徐放性材料、予め酸素を吸着させておいた酸素吸着材等を用いることができる。酸素源を免疫隔離デバイス１内に入れた状態で交換時期まで使用しても構わないし、定期的に外部から酸素源を供給しても構わない。
【００２２】
例えば、気体状酸素の場合、図３に示すように、免疫隔離デバイス１の外部から流路を用いて酸素透過膜２１を備える酸素供給機構の内部に酸素を含む気体を供給することができる。この場合、外部からの気体の供給によって、酸素透過膜２１を膨張させることもできるし（図３の（ａ））、膨張させないこともできる（図３の（ｂ））。また、図３の（ａ）に示すように、酸素を含む気体を供給する１本の流路２２を備え、酸素透過膜２１を介して酸素を供給した後に生成される低酸素気体を同じ流路２２を通じて回収しても良いし、あるいは、図３の（ｂ）に示すように、２本の流路２２ａ、２２ｂを設け、それぞれの流路を使用して酸素を含む気体の供給と低酸素気体の回収とを行っても良い。
【００２３】
酸素透過膜２１は、酸素透過性の観点から、酸素透過係数が大きく、厚みが薄く、表面積が大きいほど有利である。酸素透過係数が大きい素材としては、ポリジメチルシロキサン又はその共重合体等が挙げられる。酸素透過膜２１の厚みは、透過速度と信頼性の観点から、１０μｍ〜１ｍｍ程度であることが好ましい。酸素透過膜２１の強度増大のために、多孔質性のサポート材等を併用しても良い。
【００２４】
本実施形態に係る免疫隔離デバイス１において、３次元細胞支持体３０は細胞４０の分布の制御に用いる。
【００２５】
従来のように接着性の細胞懸濁液やオルガノイドの懸濁液を袋状のデバイス内に導入する場合、初期の細胞分布の制御、細胞が接着するまでの細胞の移動の制御、接着した細胞の移動の制御が困難であり、細胞の分布に偏りが発生し易い。また、非接着性の細胞の場合にはデバイス中を常に細胞が浮遊するため移植後にも偏りが発生する。このように、特別の工夫のない場合には細胞の偏りが発生し易く、栄養や酸素の供給不足、細胞間相互作用の不均一等が発生し、十分な効果が得られない。この問題は、特に細胞数が多く高密度に細胞を充填する必要がある場合に顕在化する。
【００２６】
これに対し、本実施形態では、細胞４０の分布の制御のために３次元細胞支持体３０を用いる。３次元細胞支持体３０の形態としては、ビーズ状、ファイバー状、メッシュ状、不織布状、スポンジ状の形態が適用可能である。このような空隙率の高い３次元細胞支持体３０を用いることで、細胞４０の均一な分布や、液体の流れに乗った細胞４０の移動の抑制を実現することができる。なお、３次元細胞支持体３０としてハイドロゲルを用いることもできるが、上記のような空隙率の高い３次元細胞支持体３０と比較すると一般に物質拡散が遅いため、細孔径を十分に大きくする必要がある。
【００２７】
例えば、図４に示すように、ビーズ状の３次元細胞支持体３０を用いる場合、ビーズ状の３次元細胞支持体３０に細胞４０を接着させ、必要に応じてビーズを用いた旋回培養等によって細胞４０の拡大培養や分化、成熟化等を実施した後に、細胞４０が接着した状態のビーズ状の３次元細胞支持体３０を回収して酸素供給機構２０が密封された免疫隔離膜１０内に導入することで、簡便に均一に細胞４０を高密度充填することが可能である。
【００２８】
また、例えば、図５に示すように、メッシュ状、不織布状又はスポンジ状の３次元細胞支持体３０を用いる場合、３次元細胞支持体３０を備えるディッシュやフラスコ内に細胞４０を均一に播種し接着させ、必要に応じて拡大培養や分化、成熟化等を実施した後に、細胞４０が接着した状態の３次元細胞支持体３０を回収し酸素供給機構２０が密封された免疫隔離膜１０内に導入することで、簡便に均一に細胞を高密度充填することが可能である。
【００２９】
ファイバー状の３次元細胞支持体への細胞接着や、３次元細胞支持体としての多孔質性の中空ファイバー内への細胞充填も同様にして細胞の分布制御に効果的である。
【００３０】
図４及び図５に示すように３次元細胞支持体３０への細胞４０の接着を免疫隔離膜１０の外部で行うこともできるが、細胞４０を含まない３次元細胞支持体３０が予め免疫隔離膜１０内に密封されている状態に対して、免疫隔離膜１０内に細胞懸濁液を導入することで細胞入り免疫隔離デバイスを得ることもできる。
【００３１】
使用する３次元細胞支持体３０の空隙率や比表面積等は、対象となる細胞４０の種類や細胞数によって適切な範囲が異なる。また、３次元細胞支持体３０の材質、弾性率、曲率や、３次元細胞支持体３０が繊維状である場合は直径、表面官能基の種類等によって細胞の形態やフェノタイプが影響を受けることがあるため、高い効果を得るためには、３次元細胞支持体３０の形態、性状は適宜設定される。
【００３２】
３次元細胞支持体３０の素材としては、細胞を支持可能な素材であれば良く特に限定されるものではないが、具体例として、セルロース、架橋アガロース、キトサン、等の多糖類、架橋ゼラチン等のポリペプチド類、ポリエチレン、ポリプロピレン、ポリスチレン、ポリカーボネート、ポリエステル、ポリスルホン、ポリ乳酸等の樹脂類、シリコーン樹脂、ポリイソブチレン含有ゴム、スチレン−イソブチレンブロック共重合体（ＳＩＢ）、スチレン−イソブチレン−スチレンブロック共重合体（ＳＩＢＳ）のような軟質樹脂、ポリテトラフルオロエチレン（ＰＴＦＥ）等のフッ素樹脂、ポリフッ化ビニリデン（ＰＶＤＦ）のようなフッ素系樹脂、シリカのような金属酸化物、チタンのような金属及びポリエチレングリコールゲルのようなハイドロゲル並びにそれらの誘導体からなる群より選択される１種以上の素材等を挙げることができる。なお、上記誘導体としては、上記の各素材をエステル化やアミド化等により修飾したもの、構造の一部を加水分解やアミノリシス等により置換した素材、あるいは上記の各素材を成分として含む共重合体等が挙げられる。また、３次元細胞支持体３０の表面は修飾されていても構わない。３次元細胞支持体３０の表面修飾は、単純な親水化や電荷付与だけでなく、接着因子や成長因子、細胞外マトリクス（ＥＣＭ）等による修飾でも構わない。なお、ポリ乳酸のような生分解性の素材を用いることも可能であるが、その場合は、３次元細胞支持体３０の分解と細胞４０からのＥＣＭ分泌による足場の自発的な形成とが平行して進行する条件、もしくは３次元細胞支持体３０が完全に分解する前に免疫隔離デバイス自体を交換するような条件下で用いることが望ましい。
【００３３】
３次元細胞支持体３０は、免疫隔離デバイス１内で固定されていなくても良いが、位置が固定もしくは半固定される状態で用いても良い。具体的には、接着剤、ボルト、ピン等による固定でも構わないし、袋状の固定具の中に３次元細胞支持体３０を入れることによる半固定でも構わない。３次元細胞支持体３０として、ビーズ状や小型のプレート等の小さく動き易い形状のものを用いる際には、特に固定もしくは半固定が細胞分布の制御や酸素供給機構２０との距離の一定化のために重要となる。例えば、ビーズ状又はプレート状の３次元細胞支持体３０を平坦な袋状の固定具に入れることで一定の細胞分布を保つことができる。
【００３４】
本実施形態に係る免疫隔離デバイスにおいては、各構成要素、例えば酸素供給機構２０と３次元細胞支持体３０とを適切に組み合わせることで、相乗効果を得ることもできる。
【００３５】
例えば、酸素供給機構が備える酸素透過膜の表面に酸素透過性の素材を用いて３次元構造を作り、これを３次元細胞支持体として細胞の接着に活用することができる。この場合、酸素透過性の３次元構造が、３次元細胞支持体として細胞の分布制御に寄与するだけでなく、細胞への酸素の拡散経路の一部としても機能する。このような３次元細胞支持体を介した酸素供給は、酸素供給機構と３次元細胞支持体の併用によって可能となる相乗的な効果の１つである。
【００３６】
また、例えば、図６に示すように、酸素供給機構２０が気体の導入によって膨張可能であるような場合、気体の導入と排気による酸素供給機構２０の体積変化を、免疫隔離デバイス１内の液体の撹拌に利用することができる。３次元細胞支持体３０を備えない場合は、このような液体の撹拌は細胞４０の分布の偏りを誘起するリスクが高いが、３次元細胞支持体３０を備える場合は細胞４０の分布に悪影響を与えることなく効率的に免疫隔離デバイス１内の液撹拌を行うことが可能となる。このような液撹拌による効率的な酸素供給は、酸素供給機構２０と３次元細胞支持体３０の併用によって可能となる相乗的な効果の１つである。
【００３７】
本実施形態に係る免疫隔離デバイス１は、酸素供給機構２０及び３次元細胞支持体３０が、物理的な封止もしくは生体適合性接着剤又はそれらの組み合わせによって免疫隔離膜１０の内側に密封される。ここで物理的な封止とは、例えば熱融着や折り込み、枠のはめ込み等による封止をいう。また、生体適合性接着剤とは、例えば生体適合性の熱可塑性樹脂や医療機器用接着剤、手術用接着剤、止血剤等を指す。このような生体適合性接着剤の例として、Ｈｙｄｒｏｆｉｔ（登録商標）のような止血材、含フッ素接着剤、含ポリエチレングリコール接着剤、Ｈｉｓｔｏａｃｒｙｌ（登録商標）のようなシアノアクリレート系接着剤、あるいは、ポリジメチルシロキサン（ＰＤＭＳ）、スチレン−イソブチレンブロック共重合体（ＳＩＢ）、スチレン−イソブチレン−スチレンブロック共重合体（ＳＩＢＳ）、ナイロン、ポリエチレンテレフタレート（ＰＥＴ）、ポリプロピレン（ＰＰ）及びポリカーボネート（ＰＣ）並びにそれらの誘導体からなる群より選択されるいずれか１種を含む接着剤等が挙げられる。なお、上記誘導体としては、上記の各接着剤をエステル化やアミド化等により修飾したもの、構造の一部を加水分解やアミノリシス等により置換した接着剤、あるいは上記の各接着剤を成分として含む共重合体等が挙げられる。熱融着等の物理的な封止により密封する場合、全体もしくは局所の加熱が必要になるが、加熱するためにはオーブン、ヒートシーラー、超音波溶着機等を用いることができる。オーブンによる全体加熱は、条件によっては乾燥加熱滅菌を兼ねることができる。
【００３８】
本実施形態に係る免疫隔離デバイス１への細胞４０の導入は、３次元細胞支持体３０が予め密封された状態の免疫隔離デバイス１に細胞懸濁液を導入することで実施しても良いが、３次元細胞支持体３０によって細胞４０が支持された状態のものを免疫隔離膜１０の内部に密封することで実施しても良い。また、３次元細胞支持体３０に加えて、酸素供給機構２０の全体もしくは一部とともに予め高酸素状態で培養したものを免疫隔離膜１０の内部に密封し、細胞入り免疫隔離デバイスを得ても良い。
【００３９】
本実施形態に係る細胞入り免疫隔離デバイスは、免疫隔離膜の内側に含む溶液とは別の溶液に浸漬することにより、細胞入り免疫隔離デバイス内の溶液を交換することができる。すなわち、免疫隔離デバイス１は、多孔質膜による高い物質透過性を備え、また、細胞４０が３次元細胞支持体３０によって支持されていることから、細胞４０を導入した状態でのバッファ交換が容易である。一般に移植用細胞は、培養に用いる培地から移植用の溶液へのバッファ交換のために遠心分離や透析のような煩雑な操作を要する。一方、本実施形態の免疫隔離デバイス１は、図７に示すように、細胞４０の導入を培養用の培地Ｓ１のまま実施した後に免疫隔離デバイス１を移植用の溶液Ｓ２に浸漬させることで細胞４０の分布に影響することなくバッファ交換することができるため、操作性が高い。これは、本実施形態に係る免疫隔離デバイス１の構成要素のうち、多孔質膜である免疫隔離膜１０と３次元細胞支持体３０を組み合わせることで得られる相乗効果である。
【００４０】
細胞入り免疫隔離デバイスは、そのまま移植しても良いし、何らかの覆い等に入れた状態で移植した後に覆いを取り除いて設置しても良い。また、移植する先はヒトでも構わないし、ヒト以外の霊長類でも構わないし、哺乳類全般でも構わないし、動物全般でも構わない。移植先の部位は皮下や腹腔内等が考えられるがこれらに限定されない。また、移植後、一定期間経過後に取り出しても良いし、取り出さなくても良い。
【実施例】
【００４１】
（実施例１）
免疫隔離膜としてＴｗｅｅｎ８０コーティングを親水層として備える多孔質ＰＴＦＥ膜と、３次元細胞支持体としてセルロース不織布と、酸素供給機構として気体状酸素が封入されたＰＤＭＳチューブとを備え、生体適合性接着剤としてＨｙｄｒｏｆｉｔ（登録商標）を用いて３次元細胞支持体及び酸素供給機構を密封した免疫隔離デバイスを製造した。
【００４２】
具体的には、免疫隔離膜上に、セルロース不織布を巻きつけたＰＤＭＳチューブを置き、Ｈｙｄｒｏｆｉｔ（登録商標）を用いて免疫隔離膜の辺を接着することで、内側に３次元細胞支持体と酸素供給機構とが密封された免疫隔離デバイスを得た。
【００４３】
（実施例２）
免疫隔離膜としてＰＭＥＡグラフトを親水層として備える多孔質ＰＴＦＥ膜と、３次元細胞支持体としてコラーゲンコートされた薄いプレート上のＰＤＭＳ多孔質体と、酸素供給機構として空気が外部から供給されて体積変化し得るＰＤＭＳバッグとを備え、生体適合性接着剤としてＳＩＢＳを用いて３次元細胞支持体及び酸素供給機構を密封した免疫隔離デバイスを製造した。
【００４４】
まず、ＳＩＢＳを用いた接着によって袋状に成形された免疫隔離膜にＰＭＥＡグラフトの親水層を形成した後に、ＰＤＭＳ多孔質体とＰＤＭＳバッグを一体化させたものを導入し、最後に袋状の免疫隔離膜の口を折り込んで物理的に封止することにより、内側に３次元細胞支持体と酸素供給機構とが密封された免疫隔離デバイスを得た。
【００４５】
（実施例３）
免疫隔離膜としてポリメタクリル酸−ポリメタクリレート共重合体繊維シートのラミネートからなる親水層を備える多孔質ＰＴＦＥ膜と、３次元細胞支持体として架橋ゼラチンビーズと、酸素供給機構として空気が外部から供給されて体積変化し得るＰＤＭＳバッグとを備え、生体適合性接着剤としてＳＩＢＳを用いて３次元細胞支持体及び酸素供給機構を密封した免疫隔離デバイスを製造した。
【００４６】
まず、ポリメタクリル酸−ポリメタクリレート共重合体繊維シートをラミネートした免疫隔離膜を、ＳＩＢＳを用いた接着によって袋状に成形し、その中にネット状の袋に保持した架橋ゼラチンビーズとＰＤＭＳバッグを導入し、最後に袋状の免疫隔離膜の口を折り込んで物理的に封止することで、内側に３次元細胞支持体と酸素供給機構とが密封された免疫隔離デバイスを得た。
【００４７】
（実施例４）
免疫隔離デバイスにおける細胞導入の方法に関して検討した。
予め３次元細胞支持体が密封された状態の免疫隔離デバイスに、実質肝細胞の細胞懸濁液を導入し、その後に導入口を封止した（後播種方式）。一方、予め３次元細胞支持体に実質肝細胞を接着させたものを免疫隔離デバイスに導入し、口を封止して密封した（先播種方式）。２時間インキュベートした後に、３次元細胞支持体を取り出し細胞を観察したところ、後播種方式及び先播種方式のいずれも３次元細胞支持体に細胞が支持されていた。特に、先播種方式の方が細胞の分布がより均一であり、かつ３次元細胞支持体に定着した細胞の割合も多かった。
【００４８】
次に、先播種方式で製造した細胞入り免疫隔離デバイスを、培地中で２日間インキュベートすることでｉｎ  ｖｉｔｒｏでの細胞の維持率について検討した。その結果、２日間インキュベーション後の細胞生存率は９０％と十分に高い値であった。また、細胞入り免疫隔離デバイスをハンクス液に浸漬することで細胞入り免疫隔離デバイス内の培地がハンクス液に置換されることが確認された。
【００４９】
（比較例１）
３次元細胞支持体を備えない免疫隔離デバイスを製造し、その性能について検討した。具体的には、３次元細胞支持体を含まない以外は上記実施例２と同様にして免疫隔離デバイスを製造した。この免疫隔離デバイスに実質肝細胞の細胞懸濁液を導入し、導入口を封止し、培地中で２日間インキュベートした。
その結果、２日間で細胞がデバイス下部に偏って凝集し、その細胞生存率は２０％と低い値であった。
【符号の説明】
【００５０】
１      免疫隔離デバイス
１０    免疫隔離膜
１１    多孔質膜
１２    親水性化合物
１３    共有結合
２０    酸素供給機構
２１    酸素透過膜
２２、２２ａ、２２ｂ    流路
３０    ３次元細胞支持体
４０    細胞
Ｓ      溶液
Ｓ１    培地
Ｓ２    溶液
【図１】
2019097442.tif 000003
【図２】
2019097442.tif 000004
【図３】
2019097442.tif 000005
【図４】
2019097442.tif 000006
【図５】
2019097442.tif 000007
【図６】
2019097442.tif 000008
【図７】
2019097442.tif 000009